(57)【要約】  本発明の一態様は、エピハロヒドリンゴム組成物において、エピハロヒドリンゴムと、シリカと、ハイドロタルサイトと、トリアジンチオール系架橋剤を含み、前記ハイドロタルサイトは、１８０℃で１時間加熱する前後の質量の変化率が５％以下である。【特許請求の範囲】
【請求項１】
エピハロヒドリンゴムと、
シリカと、
ハイドロタルサイトと、
トリアジンチオール系架橋剤を含み、
前記ハイドロタルサイトは、１８０℃で１時間加熱する前後の質量の変化率が５％以下である、エピハロヒドリンゴム組成物。
【請求項２】
ステアリン酸をさらに含む、請求項１に記載のエピハロヒドリンゴム組成物。
【請求項３】
前記シリカの含有量が１５〜４５質量％である、請求項１又は２に記載のエピハロヒドリンゴム組成物。
【請求項４】
カーボンブラックをさらに含み、
前記カーボンブラックの含有量が３〜２０質量％である、請求項１乃至３のいずれか一項に記載のエピハロヒドリンゴム組成物。
【請求項５】
可塑剤をさらに含み、
前記可塑剤の含有量が６〜２０質量％である、請求項１乃至４のいずれか一項に記載のエピハロヒドリンゴム組成物。
【請求項６】
請求項１乃至５のいずれか一項に記載のエピハロヒドリンゴム組成物が架橋している、エピハロヒドリンゴム架橋物。
【請求項７】
請求項６に記載のエピハロヒドリンゴム架橋物を有する、エアダクトホース。
【発明の詳細な説明】
【技術分野】
【０００１】
本発明は、エピハロヒドリンゴム組成物、エピハロヒドリンゴム架橋物及びエアダクトホースに関する。
【背景技術】
【０００２】
従来、エピクロロヒドリンゴム、トリアジンチオール系架橋剤及び受酸剤を含むエピクロロヒドリンゴム組成物が知られている。このようなエピクロロヒドリンゴム組成物を架橋することにより得られるエピクロロヒドリンゴム架橋物は、自動車用の燃料ホース等に適用されている。【０００３】
また、エピクロロヒドリンゴム組成物に添加する受酸剤として、ハイドロタルサイトが知られている（例えば、特許文献１参照）。
【先行技術文献】
【特許文献】
【０００４】
【特許文献１】特開２０１４−２５０１７号公報
【発明の概要】
【発明が解決しようとする課題】
【０００５】
しかしながら、従来のエピクロロヒドリンゴム架橋物は、耐金属腐食性と耐圧縮永久歪み性を両立させることができなかった。【０００６】
本発明の一態様は、エピクロロヒドリンゴム架橋物の耐金属腐食性と耐圧縮永久歪み性に優れるエピハロヒドリンゴム組成物を提供することを目的とする。
【課題を解決するための手段】
【０００７】
本発明の一態様は、エピハロヒドリンゴム組成物において、エピハロヒドリンゴムと、シリカと、ハイドロタルサイトと、トリアジンチオール系架橋剤を含み、前記ハイドロタルサイトは、１８０℃で１時間加熱する前後の質量の変化率が５％以下である。【０００８】
上記エピハロヒドリンゴム組成物は、ステアリン酸をさらに含むことが好ましい。【０００９】
上記エピハロヒドリンゴム組成物は、前記シリカの含有量が１５〜４５質量％であることが好ましい。【００１０】
上記エピハロヒドリンゴム組成物は、カーボンブラックをさらに含み、前記カーボンブラックの含有量が３〜２０質量％であることが好ましい。【００１１】
上記エピハロヒドリンゴム組成物は、可塑剤をさらに含み、前記可塑剤の含有量が６〜２０質量％であることが好ましい。【００１２】
本発明の他の態様は、エピハロヒドリンゴム架橋物において、上記エピハロヒドリンゴム組成物が架橋している。【００１３】
本発明の他の態様は、エアダクトホースにおいて、上記エピハロヒドリンゴム架橋物を有する。
【発明の効果】
【００１４】
本発明の一態様によれば、エピクロロヒドリンゴム架橋物の耐金属腐食性と耐圧縮永久歪み性に優れるエピハロヒドリンゴム組成物を提供することができる。
【発明を実施するための形態】
【００１５】
以下、本発明を実施するための形態を説明する。
【００１６】
＜エピハロヒドリンゴム組成物＞
本実施形態に係るエピハロヒドリンゴム組成物は、エピハロヒドリンゴムと、シリカと、ハイドロタルサイトと、トリアジンチオール系架橋剤を含む。
【００１７】
＜エピハロヒドリンゴム＞
エピハロヒドリンゴムは、エピハロヒドリン（単量体）の単独重合体又は共重合体である。具体的には、エピハロヒドリンゴムは、エピハロヒドリンの単独重合体、二種以上のエピハロヒドリンの共重合体、又は、一種以上のエピハロヒドリンと、一種以上のエピハロヒドリンと共重合することが可能な単量体との共重合体である。
【００１８】
エピハロヒドリンとしては、例えば、エピクロロヒドリン、エピブロモヒドリン、エピヨードヒドリン、２−メチルエピクロロヒドリン、２−メチルエピブロモヒドリン、２−エチルエピクロロヒドリン等が挙げられる。これらの中でも、エピクロロヒドリンが好ましい。
【００１９】
エピハロヒドリンゴムの全構成単位に対するエピハロヒドリン由来の構成単位の割合は、好ましくは２０〜１００ｍｏｌ％であり、より好ましくは２５〜９０ｍｏｌ％であり、特に好ましくは３０〜８５ｍｏｌ％である。エピハロヒドリンゴムの全構成単位に対するエピハロヒドリン由来の構成単位の割合が２０ｍｏｌ％以上であると、エピハロヒドリンゴム架橋物の耐圧縮永久歪み性が向上する。
【００２０】
エピハロヒドリンと共重合することが可能な単量体としては、エポキシド等が挙げられる。
【００２１】
なお、エポキシドは、飽和エポキシド及び不飽和エポキシドのいずれであってもよい。
【００２２】
また、エポキシドは、ハロゲン原子等の置換基で置換されていてもよい。
【００２３】
飽和エポキシドとしては、例えば、エチレンオキシド、プロピレンオキシド、１，２−エポキシブタン、２，３−エポキシブタン、１，２−エポキシ−４−クロロペンタン、１，２−エポキシヘキサン、１，２−エポキシオクタン、１，２−エポキシデカン、１，２−エポキシテトラデカン、１，２−エポキシヘキサデカン、１，２−エポキシオクタデカン、１，２−エポキシエイコサン、１，２−エポキシイソブタン、２，３−エポキシイソブタン等の、直鎖状エポキシド又は分岐鎖状エポキシド；１，２−エポキシシクロペンタン、１，２−エポキシシクロヘキサン、１，２−エポキシシクロドデカン等の環状エポキシド等が挙げられる。これらの中でも、直鎖状エポキシドが好ましく、エチレンオキシド又はプロピレンオキシドがより好ましい。
【００２４】
エピハロヒドリンゴムの全構成単位に対する飽和エポキシド由来の構成単位の割合は、好ましくは０〜８０ｍｏｌ％であり、より好ましくは１０〜７５ｍｏｌ％であり、特に好ましくは１５〜７０ｍｏｌ％である。エピハロヒドリンゴムの全構成単位に対する飽和エポキシド由来の構成単位の割合が８０ｍｏｌ％以下であると、エピハロヒドリンゴム架橋物の吸湿性を低くすることができる。
【００２５】
不飽和エポキシドとしては、例えば、ビニルグリシジルエーテル、アリルグリシジルエーテル、ｏ−アリルフェニルグリシジルエーテル等のグリシジルエーテル；グリシジルアクリレート、グリシジルメタクリレート、グリシジルクロトネート、グリシジル−４−ヘプテノエート、グリシジルソルベート、グリシジルリノレート、３−シクロヘキセンカルボン酸のグリシジルエステル、４−メチル−３−シクロヘキセンカルボン酸のグリシジルエステル、グリシジル−４−メチル−３−ペンテノエート等のグリシジルエステル；３，４−エポキシ−１−ブテン、１，２−エポキシ−３−ペンテン、１，２−エポキシ−５，９−シクロドデカジエン等が挙げられる。これらの中でも、アリルグリシジルエーテルが好ましい。
【００２６】
エピハロヒドリンゴムの全構成単位に対する不飽和エポキシド由来の構成単位の割合は、好ましくは１５ｍｏｌ％以下であり、より好ましくは１０ｍｏｌ％以下である。エピハロヒドリンゴムの全構成単位に対する不飽和エポキシド由来の構成単位の割合が１５ｍｏｌ％以下であると、エピハロヒドリンゴム架橋物の破断伸びが大きくなる。
【００２７】
エピハロヒドリンゴムのムーニー粘度ＭＬ１＋４（１００℃）は、通常、３０〜１６０であり、好ましくは４０〜１２０である。これにより、エピハロヒドリンゴム組成物の加工性が向上する。
【００２８】
エピハロヒドリンゴムは、公知の開環重合法により、合成することができる。
【００２９】
＜シリカ＞
シリカは、充填剤として機能するが、エピハロヒドリンゴム架橋物の導電性を低下させるため、エピハロヒドリンゴム架橋物が金属と接触しても、金属の腐食を抑制することができる。その結果、エピハロヒドリンゴム架橋物の耐金属腐食性を向上させることができる。
【００３０】
シリカとしては、特に限定されないが、石英粉末、珪石粉末等の天然シリカ粉末；無水珪酸粉末（例えば、シリカゲル粉末、アエロジル（登録商標））、含水珪酸粉末等の合成シリカ粉末等を用いることができる。これらの中でも、ｐＨの範囲が広いシリカを合成することができるため、いわゆる湿式法により合成されている含水珪酸粉末が好ましい。また、ｐＨが低いシリカを使用する場合は、乾式法により合成されている無水珪酸が好ましい。
【００３１】
シリカのｐＨは、好ましくは４．５〜８．０であり、より好ましくは５．０〜７．０である。シリカのｐＨが４．５以上であると、エピハロヒドリンゴム架橋物の耐圧縮永久歪み性が向上し、８．０以下であると、エピハロヒドリンゴム組成物の加工安定性が向上する。
【００３２】
なお、シリカのｐＨは、ガラス電極ｐＨ計を用いて測定される、炭酸を含まない蒸留水１００ｍｌにシリカ４ｇが懸濁している懸濁液の２０℃におけるｐＨである。
【００３３】
本実施形態に係るエピハロヒドリンゴム組成物中のシリカの含有量は、好ましくは１５〜４５質量％であり、より好ましくは２０〜３０質量％である。本実施形態に係るエピハロヒドリンゴム組成物中のシリカの含有量が１５質量％以上であると、エピハロヒドリンゴム架橋物の耐金属腐食性が向上し、４５質量％以下であると、エピハロヒドリンゴム組成物の加工性が向上する。
【００３４】
＜ハイドロタルサイト＞
ハイドロタルサイトは、受酸剤として機能する。
【００３５】
本明細書及び特許請求の範囲において、ハイドロタルサイトとは、一般式
［（Ｍｇ２＋）ｙ（Ｍ１２＋）（１−ｙ）］１−ｘＭ２３＋ｘ（ＯＨ）２（ＣＯ３２−）ｘ／２・ｍＨ２Ｏ
（ただし、Ｍ１２＋は、１種以上の２価金属を示し、Ｍ２３＋は、１種以上の３価金属を示し、ｘ、ｙ、ｍは、式
０＜ｘ＜０．５
０＜ｙ≦１
０≦ｍ＜２
を満たす。）
で表される化合物を意味する。
【００３６】
ここで、０＜ｍ＜２である場合、ハイドロタルサイトは、結晶水を有する。また、ｍ＝０である場合は、ハイドロタルサイトは、結晶水を有しないが、通常、付着水を含有している。
【００３７】
ｍ＝０である場合のハイドロタルサイトの組成式としては、例えば、Ｍｇ４．５Ａｌ２（ＯＨ）１３ＣＯ３（マグネシウム・アルミニウム・ハイドロオキサイド・カーボネート）が挙げられる。
【００３８】
本実施形態において、ハイドロタルサイトの１８０℃で１時間加熱する前後の質量の変化率（減少率）は、５％以下であり、好ましくは３．０％以下であり、より好ましくは２．５％以下であり、さらに好ましくは２．０％以下である。ハイドロタルサイトの１８０℃で１時間加熱する前後の質量の変化率が５％を超えると、エピハロヒドリンゴム架橋物の耐圧縮永久歪み性が低下する。
【００３９】
なお、ハイドロタルサイトの１８０℃で１時間加熱する前後の質量の変化率は、以下の通りである。まず、約５ｇのハイドロタルサイトの質量を測定する。次に、ハイドロタルサイトを１８０℃±２℃の空気循環式乾燥炉で１時間加熱した後、デシケーター内で室温まで冷却する。次に、ハイドロタルサイトの質量を測定し、加熱する前後の質量の変化率を算出する。
【００４０】
ここで、ハイドロタルサイトを１８０℃で１時間加熱することによる質量の減少に寄与する成分としては、付着水、結晶水等が挙げられる。このため、ハイドロタルサイトを吸湿させたり、加熱処理したりすることで、ハイドロタルサイトの１８０℃で１時間加熱する前後の質量の変化率を調整することができる。
【００４１】
本実施形態に係るエピハロヒドリンゴム組成物中のハイドロタルサイトの含有量は、好ましくは２．５〜７．５質量％であり、より好ましくは３．０〜６．０質量％である。本実施形態に係るエピハロヒドリンゴム組成物中のハイドロタルサイトの含有量が２．５質量％以上であると、エピハロヒドリンゴム架橋物の耐金属腐食性が向上し、７．５質量％以下であると、エピハロヒドリンゴム組成物の加工性が向上する。
【００４２】
＜トリアジンチオール系架橋剤＞
トリアジンチオール系架橋剤としては、エピハロヒドリンゴム架橋物を架橋することが可能であれば、特に限定されないが、１，３，５−トリアジントリチオール、６−アニリノ−１，３，５−トリアジン−２，４−ジチオール、６−メチルアミノ−１，３，５−トリアジン−２，４−ジチオール、６−ジメチルアミノ−１，３，５−トリアジン−２，４−ジチオール、６−エチルアミノ−１，３，５−トリアジン−２，４−ジチオール、６−ジエチルアミノ−１，３，５−トリアジン−２，４−ジチオール、６−プロピルアミノ−１，３，５−トリアジン−２，４−ジチオール、６−ジプロピルアミノ−１，３，５−トリアジン−２，４−ジチオール、６−ブチルアミノ−１，３，５−トリアジン−２，４−ジチオール、６−ジブチルアミノ−１，３，５−トリアジン−２，４−ジチオール、６−ヘキシルアミノ−１，３，５−トリアジン−２，４−ジチオール、６−オクチルアミノ−１，３，５−トリアジン−２，４−ジチオール、６−デシルアミノ−１，３，５−トリアジン−２，４−ジチオール等が挙げられる。
【００４３】
なお、トリアジンチオール系架橋剤は、単独で使用してもよいし、二種以上を併用してもよい。
【００４４】
本実施形態に係るエピハロヒドリンゴム組成物中のトリアジンチオール系架橋剤の含有量は、好ましくは０．１〜５質量％であり、より好ましくは０．２〜３質量％である。本実施形態に係るエピハロヒドリンゴム組成物中のトリアジンチオール系架橋剤の含有量が０．１質量％以上であると、エピハロヒドリンゴム組成物の架橋速度やエピハロヒドリンゴム架橋物の架橋密度が向上し、５質量％以下であると、エピハロヒドリンゴム組成物の貯蔵安定性やエピハロヒドリンゴム架橋物の耐脆性が向上する。
【００４５】
＜ステアリン酸＞
本実施形態に係るエピハロヒドリンゴム組成物は、加工助剤として機能する、ステアリン酸をさらに含むことが好ましい。これにより、エピハロヒドリンゴム架橋物の耐金属腐食性がさらに向上する。
【００４６】
本実施形態に係るエピハロヒドリンゴム組成物中のステアリン酸の含有量は、好ましくは０．５〜２．５質量％であり、より好ましくは１．０〜２．０質量％である。本実施形態に係るエピハロヒドリンゴム組成物中のステアリン酸の含有量が０．５質量％以上であると、エピハロヒドリンゴム架橋物の耐金属腐食性が向上し、２．５質量％以下であると、エピハロヒドリンゴム組成物の加工性が向上する。
【００４７】
＜カーボンブラック＞
本実施形態に係るエピハロヒドリンゴム組成物は、カーボンブラックをさらに含むことが好ましい。
【００４８】
本実施形態に係るエピハロヒドリンゴム組成物中のカーボンブラックの含有量は、好ましくは３．０〜２０質量％であり、より好ましくは７．０〜１５質量％である。本実施形態に係るエピハロヒドリンゴム組成物中のカーボンブラックの含有量が３．０質量％以上であると、エピハロヒドリンゴム架橋物の機械的強度が向上し、２０質量％以下であると、エピハロヒドリンゴム組成物の加工性やエピハロヒドリンゴム架橋物の金属腐食性が向上する。
【００４９】
＜可塑剤＞
本実施形態に係るエピハロヒドリンゴム組成物は、可塑剤をさらに含むことが好ましい。
【００５０】
可塑剤としては、特に限定されないが、ビス（ブトキシエトキシエチル）アジペート、ビス（２−エチルヘキシル）アジペート、ビス（２−エチルヘキシル）フタレート、ポリエーテルエステル系化合物等が挙げられる。
【００５１】
可塑剤の分子量は、耐熱性の観点から、５００以上であることが好ましい。
【００５２】
本実施形態に係るエピハロヒドリンゴム組成物中の可塑剤の含有量は、好ましくは６〜２０質量％であり、より好ましくは７〜１７質量％である。本実施形態に係るエピハロヒドリンゴム組成物中の可塑剤の含有量が６質量％以上２０質量％以下であると、エピハロヒドリンゴム組成物の加工性が向上する。
【００５３】
＜ハイドロタルサイト以外の受酸剤＞
本実施形態に係るエピハロヒドリンゴム組成物は、ハイドロタルサイト以外の受酸剤をさらに含んでいてもよい。
【００５４】
本実施形態に係るエピハロヒドリンゴム組成物中のハイドロタルサイト以外の受酸剤の含有量は、好ましくは７．５質量％以下であり、より好ましくは５．０質量％以下であり、さらに好ましくは３．０質量％以下である。
【００５５】
ハイドロタルサイト以外の受酸剤としては、特に限定されないが、水酸化カルシウム、酸化マグネシウム等が挙げられる。
【００５６】
＜架橋促進剤＞
本実施形態に係るエピハロヒドリンゴム組成物は、架橋促進剤をさらに含むことが好ましい。
【００５７】
架橋促進剤としては、特に限定されないが、脂肪族１価２級アミン化合物、脂肪族１価３級アミン化合物、グアニジン化合物、第４級オニウム塩、第３級ホスフィン化合物、弱酸のアルカリ金属塩、ジアザビシクロアルケン化合物等が挙げられる。これらの中でも、グアニジン化合物が好ましく、ジアリールグアニジンがより好ましい。
【００５８】
本実施形態に係るエピハロヒドリンゴム組成物中の架橋促進剤の含有量は、好ましくは０．１〜２．０質量％である。
【００５９】
＜架橋遅延剤＞
本実施形態に係るエピハロヒドリンゴム組成物は、架橋遅延剤をさらに含むことが好ましい。
【００６０】
架橋遅延剤としては、特に限定されないが、チオイミド化合物、スルホンアミド化合物等が挙げられる。これらの中でも、チオイミド化合物が好ましく、Ｎ−シクロヘキシルチオフタルイミドがより好ましい。
【００６１】
本実施形態に係るエピハロヒドリンゴム組成物中の架橋遅延剤の含有量は、好ましくは０．２〜２．０質量％である。
【００６２】
＜シランカップリング剤＞
本実施形態に係るエピハロヒドリンゴム組成物は、シランカップリング剤をさらに含むことが好ましい。
【００６３】
シランカップリング剤としては、公知のシランカップリング剤を用いることができるが、例えば、ビニルトリクロロシラン、ビニルトリエトキシシラン、ビニルトリス（β−メトキシエトキシ）シラン、β−（３，４−エポキシシクロヘキシル）エチルトリメトキシシラン、γ−グリシドキシプロピルトリメトキシシラン、γ−メタクリロイルオキシプロピルトリメトキシシラン、Ｎ−（β−アミノエチル）−γ−アミノプロピルトリメトキシシラン、Ｎ−（β−アミノエチル）−γ−アミノプロピルメチルジメトキシシラン、Ｎ−フェニル−γ−アミノプロピルトリメトキシシラン、γ−クロロプロピルトリメトキシシラン、３−メルカプトプロピルトリメトキシシラン、γ−アミノプロピルトリエトキシシラン、ビス（３−（トリエトキシシリル）プロピル）テトラスルフィド等が挙げられる。これらの中でも、メルカプト基含有シランカップリング剤が好ましく、３−メルカプトプロピルトリメトキシシランがより好ましい。
【００６４】
本実施形態に係るエピハロヒドリンゴム組成物中のシランカップリング剤の含有量は、好ましくは０．２〜２．０質量％であり、より好ましくは０．３〜３．０質量％である。
【００６５】
＜配合剤＞
本実施形態に係るエピハロヒドリンゴム組成物は、必要に応じて、ゴム加工分野において、通常使用される配合剤をさらに含んでいてもよい。
【００６６】
配合剤としては、例えば、シリカ、カーボンブラック以外の充填剤、老化防止剤、ステアリン酸以外の加工助剤等が挙げられる。
【００６７】
シリカ、カーボンブラック以外の充填剤としては、公知の充填剤を用いることができるが、例えば、黒鉛（グラファイト）等の炭素系材料；アルミニウム粉末等の金属粉；ハードクレー、タルク、炭酸カルシウム、酸化チタン、硫酸カルシウム、炭酸カルシウム、水酸化アルミニウム等の無機粉末；デンプン、ポリスチレン粉末等の有機粉末等の粉体；ガラス繊維（ミルドファイバー）、炭素繊維、アラミド繊維、チタン酸カリウムウィスカー等の短繊維；マイカ等が挙げられる。
【００６８】
老化防止剤としては、公知の老化防止剤を用いることができるが、例えば、フェノール系化合物、アミン系化合物、リン酸系化合物、硫黄系化合物等が挙げられる。
【００６９】
ステアリン酸以外の加工助剤としては、公知の加工助剤を用いることができるが、例えば、脂肪酸系ワックス、脂肪酸アミド系ワックス、脂肪酸エステルワックス、脂肪アルコール系ワックス、脂肪酸と多価アルコールとの部分エステル系ワックス等が挙げられる。
【００７０】
＜ゴム、エラストマー、樹脂＞
本実施形態に係るエピハロヒドリンゴム組成物は、必要に応じて、エピハロヒドリンゴム以外のゴム、エラストマー、樹脂等をさらに含んでいてもよい。
【００７１】
本実施形態に係るエピハロヒドリンゴム組成物中のエピハロヒドリンゴムに対する、エピハロヒドリンゴム以外のゴム、エラストマー、樹脂の質量比は、好ましくは３０％以下であり、より好ましくは１０％以下である。
【００７２】
エピハロヒドリンゴム以外のゴムとしては、例えば、天然ゴム、アクリルゴム、ポリブタジエンゴム、ポリイソプレンゴム、スチレン−ブタジエンゴム、アクリロニトリル−ブタジエンゴム等が挙げられる。
【００７３】
エラストマーとしては、例えば、オレフィン系エラストマー、スチレン系エラストマー、塩化ビニル系エラストマー、ポリエステル系エラストマー、ポリアミド系エラストマー、ポリウレタン系エラストマー、ポリシロキサン系エラストマー等が挙げられる。
【００７４】
樹脂としては、例えば、ポリオレフィン系樹脂、ポリスチレン系樹脂、ポリアクリル系樹脂、ポリフェニレンエーテル系樹脂、ポリエステル系樹脂、ポリカーボネート系樹脂、ポリアミド系樹脂等が挙げられる。
【００７５】
＜エピハロヒドリンゴム組成物の製造方法＞
本実施形態に係るエピハロヒドリンゴム組成物を製造する際には、ロール、バンバリーミキサー、スクリュー混合機等の混合機を適宜使用することができる。
【００７６】
＜エピハロヒドリンゴム架橋物＞
本実施形態に係るエピハロヒドリンゴム架橋物は、本実施形態に係るエピハロヒドリンゴム組成物が架橋している。
【００７７】
本実施形態に係るエピハロヒドリンゴム架橋物は、本実施形態に係るエピハロヒドリンゴム組成物を成形することにより製造することができる。ここで、エピハロヒドリンゴム組成物を成形する際に加熱する、又は、エピハロヒドリンゴム組成物を成形した後に加熱することにより、エピハロヒドリンゴム組成物を架橋させることができる。
【００７８】
エピハロヒドリンゴム組成物の成形法としては、押出成形法、射出成形法、トランスファー成形法、圧縮成形法等の公知の成形法を用いることができる。これらの中でも、射出成形法、トランスファー成形法、圧縮成形法等の型を使用する成形法が好ましく、射出成形法がより好ましい。
【００７９】
なお、エピハロヒドリンゴム架橋物を製造する際に、エピハロヒドリンゴム組成物を一次架橋させて一次架橋物とした後、一次架橋物を二次架橋させてもよい。
【００８０】
エピハロヒドリンゴム組成物の架橋条件としては、特に限定されない。
【００８１】
例えば、エピハロヒドリンゴム組成物を１４０〜１８０℃で２〜６０分間一次架橋させて一次架橋物とした後、一次架橋物を１４０〜１８０℃で１．０〜５．０時間二次架橋させる。
【００８２】
本実施形態に係るエピハロヒドリンゴム架橋物の形状としては、特に限定されないが、板状、球状、棒状、円柱状、筒状、フィルム状、シート状、繊維状等が挙げられる。
【００８３】
本実施形態に係るエピハロヒドリンゴム架橋物は、必要に応じて、積層、ワニス塗布、塗料塗布、化学メッキ、真空メッキ等の二次加工が施されていてもよい。
【００８４】
本実施形態に係るエピハロヒドリンゴム架橋物の用途としては、特に限定されないが、ホース、チューブ、ダイヤフラム、パッキン、ガスケット等が挙げられる。これらの中でも、エアダクトホース、ＶＳＶ（バキュームスイッチングバルブ）ホース、燃料ホース、エバポホース、パージホース、ＰＣＶ（ポジティブクランクケースベンチレーション）ホースなどの自動車用ホース、チューブが好ましく、自動車用のエアダクトホースが特に好ましい。
【実施例】
【００８５】
以下、本発明の実施例を説明するが、本発明は、これらの実施例に限定されない。なお、「部」及び「％」は、特に断りのない限り、質量基準である。【００８６】
後述する方法により調製したエピクロロヒドリンゴム組成物を用いて、以下の方法により、架橋試験、加工性試験を実施した。また、エピクロロヒドリンゴム架橋物の常態物性を評価すると共に、エピクロロヒドリンゴム架橋物の圧縮永久歪み試験、金属腐食試験を実施した。【００８７】
（１）エピクロロヒドリンゴム組成物の架橋試験（ＭＤＲ試験）
２３℃、５５％ＲＨの環境下、エピクロロヒドリンゴム組成物を２４時間放置した後、ＪＩＳ  Ｋ６３００−２：２００１に準拠して、レオメーターＭＤＲ２０００（アルファテクノロジーズ社製）を用いて、１６０℃で３０分間架橋させ、最大トルク（ＭＨ）を測定した。【００８８】
（２）エピクロロヒドリンゴム組成物の加工性試験
２３℃、５５％ＲＨの環境下、エピクロロヒドリンゴム組成物を２４時間放置した後、
ＪＩＳ  Ｋ６３００−１：２０１３のムーニースコーチ試験に準拠して、Ｌ型ロータを用いて、１２５℃でムーニー粘度の最低値Ｖｍを測定し、以下の基準で判定した。【００８９】
１：Ｖｍが５０以上７０以下である場合
２：Ｖｍが４５以上５０未満、または、７０を超え、７５以下である場合
３：Ｖｍが４０以上４５未満、または、７５を超え、８０以下である場合
４：Ｖｍが４０未満、または、８０を超える場合
なお、エピクロロヒドリンゴム組成物の加工性は、基準が３以下であると、許容範囲であるが、基準が２以下であることが好ましい。【００９０】
（３）エピクロロヒドリンゴム架橋物の常態物性
エピクロロヒドリンゴム組成物を１６０℃で２０分間プレス成形することにより、一次架橋させ、縦１５ｃｍ×横１５ｃｍ×厚さ２ｍｍの一次架橋物（シート）を得た。次に、オーブンを用いて、一次架橋物を１５０℃で４時間加熱することにより、二次架橋させ、二次架橋物（シート）を得た。次に、二次架橋物から、ＪＩＳ３号ダンベル形状の試験片を切り出した。次に、ＪＩＳ  ６２５１に準拠して、引張強さ、破断伸び及び１００％引張応力を測定した。また、ＪＩＳ  Ｋ６２５３に準拠して、３秒後の硬さ（Ｄｕｒｏ  Ａ）を測定した。【００９１】
（４）エピクロロヒドリンゴム架橋物の圧縮永久歪み試験
（３）と同一の架橋条件で、直径２９．０ｍｍ、厚さ１２．５ｍｍの二次架橋物を得た。次に、ＪＩＳ  Ｋ６２６２に準拠して、１３５℃、７０時間の条件で、二次架橋物の圧縮永久歪み（Ｃｓ）を測定した。【００９２】
（５）エピクロロヒドリンゴム架橋物の金属腐食試験
（３）と同様にして、二次架橋物を得た。二次架橋物から、縦２０ｍｍ×横１０ｍｍ×厚さ２ｍｍのサイズで切り出した後、縦４０ｍｍ×横１５ｍｍ×厚さ３ｍｍの軟鉄（ＳＰＣＣ−ＳＢ）板の間に挟み、試料を得た。次に、４０℃、９０％ＲＨの環境下、試料を７日間放置し、試料を剥離した後、軟鉄の腐食面積率（二次架橋物と接触していた面積に対する腐食している面積の割合）を測定し、軟鉄の腐食度を評価した。なお、軟鉄の腐食度は、以下の基準で判定した。【００９３】
０：軟鉄の腐食面積率が１％未満である場合
１：軟鉄の腐食面積率が１％以上５％未満である場合
２：軟鉄の腐食面積率が５％以上２０％未満である場合
３：軟鉄の腐食面積率が２０％以上６０％未満である場合
４：軟鉄の腐食面積率が６０％以上９０％未満である場合
５：軟鉄の腐食面積率が９０％以上である場合
なお、軟鉄の腐食度は、基準が３以下であると、許容範囲であるが、基準が２以下であることが好ましい。【００９４】
［実施例１］
エピクロロヒドリンゴム（エピクロロヒドリン−エチレンオキサイド−アリルグリシジルエーテル共重合体）「Ｈｙｄｒｉｎ（登録商標）  Ｔ３１０５」（日本ゼオン社製）１００部に、充填剤（カーボンブラック）「シーストＳＯ（登録商標）（ＦＥＦ）」（東海カーボン社製）２０部、充填剤（湿式シリカ）「ニプシル（登録商標）ＶＮ−３」（東ソー・シリカ社製）５５部、可塑剤（ポリエーテルエステル系化合物）「アデカサイザー（登録商標）ＲＳ７３５」（ＡＤＥＫＡ社製）２０部、加工助剤（脂肪酸エステル）「スプレンダーＲ３００Ｖ」（花王社製）３．０部、受酸剤（ハイドロタルサイト）「ＤＨＴ−４Ｃ」（協和化学工業社製）１０部を添加した後、バンバリーミキサーを用いて、５０℃で５分間混練し、混練物を得た。ここで、ハイドロタルサイトは、１８０℃で１時間加熱する前後の質量の変化率（ＨＬ）が１．２％であった。また、湿式シリカは、ｐＨが６．０であった。【００９５】
得られた混練物に、架橋剤（２，４，６−トリメルカプト−ｓ−トリアジン）「ＺＩＳＮＥＴ（登録商標）−Ｆ」（三協化成社製）１．４部、架橋促進剤（ジフェニルグアニジン）「ノクセラー（登録商標）Ｄ」（大内新興化学工業社製）０．８部、老化防止剤（ジブチルチオカルバミン酸ニッケル）「ノクラック（登録商標）ＮＢＣ」（大内新興化学工業社製）１．０部、老化防止剤（４，４'−ビス（α，α−ジメチルベンジル）ジフェニルアミン）「ノクラック（登録商標）ＣＤ」（大内新興化学工業社製）１．０部、架橋遅延剤（Ｎ−（シクロヘキシルチオ）フタルイミド）「リターダーＣＴＰ」（大内新興化学工業社製）１．０部、シランカップリング剤（３−メルカプトプロピルトリメトキシシラン）「ＫＢＭ８０３」（信越シリコーン社製）１．０部を添加した後、オープンロールを用いて、５０℃で混練し、エピクロロヒドリンゴム組成物を調製した。ここで、エピクロロヒドリンゴム組成物中のカーボンブラック、湿式シリカ、ポリエーテルエステル系化合物の含有量は、それぞれ９．３質量％、２５．７質量％、９．３質量％である。【００９６】
［実施例２］
ハイドロタルサイトのＨＬを４．７％に変更した以外は、実施例１と同様にして、エピクロロヒドリンゴム組成物を調製した。ここで、ハイドロタルサイトのＨＬは、吸湿させることにより調整した。また、エピクロロヒドリンゴム組成物中のカーボンブラック、湿式シリカ、ポリエーテルエステル系化合物の含有量は、それぞれ９．３質量％、２５．７質量％、９．３質量％である。【００９７】
［実施例３］
ハイドロタルサイト１０部の代わりに、ハイドロタルサイト７．５部及び加工助剤（ステアリン酸）３．０部を用い、架橋剤の添加量を１．５部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ９．３質量％、２５．６質量％、９．３質量％である。【００９８】
［実施例４］
ハイドロタルサイト「ＤＨＴ−４Ｃ」（協和化学工業社製）の代わりに、ステアリン酸で表面処理されているハイドロタルサイト「ＤＨＴ−４Ａ−２」（協和化学工業社製）を用いた以外は、実施例１と同様にして、エピクロロヒドリンゴム組成物を調製した。ここで、ステアリン酸で表面処理されているハイドロタルサイトは、ＨＬが１．６％であった。また、エピクロロヒドリンゴム組成物中のカーボンブラック、湿式シリカ、ポリエーテルエステル系化合物の含有量は、それぞれ９．３質量％、２５．７質量％、９．３質量％である。【００９９】
［実施例５］
カーボンブラック、湿式シリカ、ポリエーテルエステル系化合物の添加量を、それぞれ１４部、６０部、１７部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ６．７質量％、２８．５質量％、８．１質量％である。【０１００】
［実施例６］
カーボンブラック、湿式シリカ、ポリエーテルエステル系化合物の添加量を、それぞれ４０部、３５部、２０部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ１８．７質量％、１６．３質量％、９．３質量％である。【０１０１】
［実施例７］
カーボンブラック、湿式シリカ、ポリエーテルエステル系化合物の添加量を、それぞれ２２部、５０部、１３部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ１０．８質量％、２４．５質量％、６．４質量％である。【０１０２】
［実施例８］
カーボンブラック、湿式シリカ、ポリエーテルエステル系化合物の添加量を、それぞれ３０部、７０部、５０部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ１１．１質量％、２６．０質量％、１８．６質量％である。【０１０３】
［実施例９］
カーボンブラック、湿式シリカ、ポリエーテルエステル系化合物の添加量を、それぞれ３３部、５８部、３８部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ１３．３質量％、２３．４質量％、１５．３質量％である。【０１０４】
［実施例１０］
カーボンブラック、湿式シリカ、ポリエーテルエステル系化合物の添加量を、それぞれ８部、９０部、４５部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ３．１質量％、３４．３質量％、１７．２質量％である。【０１０５】
［比較例１］
ハイドロタルサイトのＨＬを８．１％に変更した以外は、実施例１と同様にして、エピクロロヒドリンゴム組成物を調製した。ここで、ハイドロタルサイトのＨＬは、吸湿させることにより調整した。また、エピクロロヒドリンゴム組成物中のカーボンブラック、湿式シリカ、ポリエーテルエステル系化合物の含有量は、それぞれ９．３質量％、２５．７質量％、９．３質量％である。【０１０６】
［比較例２］
ハイドロタルサイトのＨＬを１３．８％に変更した以外は、実施例１と同様にして、エピクロロヒドリンゴム組成物を調製した。ここで、ハイドロタルサイトのＨＬは、吸湿させることにより調整した。また、エピクロロヒドリンゴム組成物中のカーボンブラック、湿式シリカ、ポリエーテルエステル系化合物の含有量は、それぞれ９．３質量％、２５．７質量％、９．３質量％である。【０１０７】
［比較例３］
エピクロロヒドリンゴム（エピクロロヒドリン−エチレンオキサイド−アリルグリシジルエーテル共重合体）「Ｈｙｄｒｉｎ（登録商標）  Ｔ３１０５」（日本ゼオン社製）１００部に、充填剤（カーボンブラック）「シーストＳＯ（登録商標）（ＦＥＦ）」（東海カーボン社製）７０部、充填剤（炭酸カルシウム）「白艶華ＣＣ」（白石カルシウム社製）５部、可塑剤（ポリエーテルエステル系化合物）「アデカサイザー（登録商標）ＲＳ７３５」（ＡＤＥＫＡ社製）２０部、加工助剤（脂肪酸エステル）「スプレンダーＲ３００Ｖ」（花王社製）３．０部、受酸剤（ハイドロタルサイト）「ＤＨＴ−４Ｃ」（協和化学工業社製）１０部を添加した後、バンバリーミキサーを用いて、５０℃で５分間混練し、混練物を得た。ここで、ハイドロタルサイトは、１８０℃で１時間加熱する前後の質量の変化率（ＨＬ）が１．２％であった。【０１０８】
得られた混練物に、架橋剤（２，４，６−トリメルカプト−ｓ−トリアジン）「ＺＩＳＮＥＴ（登録商標）−Ｆ」（三協化成社製）１．２部、架橋促進剤（ジフェニルグアニジン）「ノクセラー（登録商標）Ｄ」（大内新興化学工業社製）０．８部、老化防止剤（ジブチルチオカルバミン酸ニッケル）「ノクラック（登録商標）ＮＢＣ」（大内新興化学工業社製）１．０部、架橋遅延剤（Ｎ−（シクロヘキシルチオ）フタルイミド）「リターダーＣＴＰ」（大内新興化学工業社製）１．０部を添加した後、オープンロールを用いて、５０℃で混練することにより、エピクロロヒドリンゴム組成物を調製した。ここで、エピクロロヒドリンゴム組成物中のカーボンブラック、湿式シリカ、ポリエーテルエステル系化合物の含有量は、それぞれ３３．０質量％、０質量％、９．４質量％である。【０１０９】
［比較例４］
受酸剤として、水酸化アルミニウム「キョウワード（登録商標）２００」（協和化学工業社製）を用い、架橋剤、架橋遅延剤の添加量を０．９部、０．８部に変更した以外は、実施例１と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ９．４質量％、２５．８質量％、９．４質量％である。【０１１０】
［比較例５］
受酸剤として、酸化マグネシウム「キョウワマグ＃１５０」（協和化学工業社製）を用いた以外は、比較例４と同様にして、エピクロロヒドリンゴム組成物を調製した。ここで、エピクロロヒドリンゴム組成物中のカーボンブラック、湿式シリカ、ポリエーテルエステル系化合物の含有量は、それぞれ９．６質量％、２６．４質量％、９．６質量％である。【０１１１】
［比較例６］
受酸剤として、ハイドロタルサイト「ＤＨＴ−４Ａ」（協和化学工業社製）を用いた以外は、実施例１と同様にして、エピクロロヒドリンゴム組成物を調製した。ここで、ハイドロタルサイトは、ＨＬが１２．５％であった。また、エピクロロヒドリンゴム組成物中のカーボンブラック、湿式シリカ、ポリエーテルエステル系化合物の含有量は、それぞれ９．３質量％、２５．７質量％、９．３質量％である。【０１１２】
表１に、エピクロロヒドリンゴム組成物の最大トルク（ＭＨ）、加工性と、エピクロロヒドリンゴム架橋物の常態物性、圧縮永久歪み（Ｃｓ）、腐食度の評価結果を示す。【０１１３】
【表１】
2019163362.tif 000002
表１から、実施例１〜１０のエピクロロヒドリンゴム組成物は、エピクロロヒドリンゴム架橋物の耐金属腐食性と耐圧縮永久歪み性に優れることがわかる。【０１１４】
これに対して、比較例１、２、６のエピクロロヒドリンゴム組成物は、ハイドロタルサイトのＨＬが８．１％、１３．８％、１２．５％であるため、エピクロロヒドリンゴム架橋物の耐圧縮永久歪み性が低い。【０１１５】
また、比較例３のエピクロロヒドリンゴム組成物は、充填剤として、シリカが用いられていないため、エピクロロヒドリンゴム架橋物の耐金属腐食性が低い。【０１１６】
さらに、比較例４、５のエピクロロヒドリンゴム組成物は、受酸剤として、ハイドロタルサイトが用いられていないため、エピクロロヒドリンゴム架橋物の耐金属腐食性が低い。【０１１７】
以上、本発明の実施形態、実施例を説明したが、本発明は、特定の実施形態、実施例に限定されるものではなく、特許請求の範囲に記載された発明の範囲内において、種々の変形、変更が可能である。【０１１８】
本願は、日本特許庁に２０１８年２月２１日に出願された基礎出願２０１８−０２９１５７号の優先権を主張するものであり、その全内容を参照によりここに援用する。
【国際調査報告】
2019163362.tif 000003
2019163362.tif 000004
2019163362.tif 000005
2019163362.tif 000006
2019163362.tif 000007
2019163362.tif 000008